(57)【要約】【目的】多孔質セラミック化合物とバチルス菌による廃棄生ゴミの処理【構成】  セラミック化合物の多孔質無数孔に複合バイオ生物を移植生息させ、廃棄生ゴミを分解させる生ゴミの分解処理方法であり、  多孔質セラミックの製造において、酸化珪素が３９％〜４６％に成るように配合し、該多孔質セラミックの焼成過程において、焼成開始〜９００度まで酸化焼成を行い、９００度〜１５００度まで還元焼成した多孔質セラミック化合物を使用し、  セラミック化合物の多孔質無数孔に土壌から採取したバチルス菌４種類２３種を複合バイオ生物を生息使用する方法を特徴とする生ゴミの分解処理方法で有ります。【選択図】図１
2008036616.tif 000002
【特許請求の範囲】
【請求項１】
セラミック化合物の多孔質無数孔に複合バイオ生物を移植生息させ、廃棄生ゴミを分解させる事を特徴とする生ゴミの分解処理方法。
【請求項２】
多孔質セラミックの製造において、酸化珪素が３９％〜４６％に成るように配合し、該多孔質セラミックの焼成過程において、焼成開始〜９００度まで酸化焼成を行い、９００度〜１５００度まで還元焼成した事を特徴とする多孔質セラミック化合物の製造方法。
【請求項３】
セラミック化合物の多孔質無数孔に土壌から採取したバチルス菌４種類２３種を複合バイオ生物を生息使用する方法を特徴とする請求項１又は請求項２記載の生ゴミの分解処理方法。
【発明の詳細な説明】
【技術分野】
【０００１】  セラミック化合物の多孔質無数孔に複合バイオ生物を移植生息させ、廃棄生ゴミを分解させる生ゴミの分解処理方法に関する。
【背景技術】
【０００２】  生ゴミは腐りやすく堆肥とか処理しにくい欠点が有った。
【発明が解決しようとする課題】
【０００３】  ゴミ処理問題は、焼却処分では、地球温暖化、大気汚染、土壌汚染、水質汚染、があ深刻な問題に成っています。
生ゴミ処理に対する発明者の考えは、焼かない、埋めない、捨てない、費用は安く、残さはきわめて少ない事であります。
従来特許としましては、特開平１０−１８２２６４号があります。
「造粒体は吸水膨潤した高吸水ポリマーの球状粒子の表面に粉末体を接触させ、乾燥、又はさらに焼成する事で製造される。」というもので本発明とはあまり関係はございません。
【発明を解決する為の手段】
【０００４】    上記課題を解決する為に鋭意研究した結果本発明に到達したもので、本発明はセラミック化合物の多孔質無数孔に複合バイオ生物を移植生息させて、菌で廃棄生ゴミを分解させる事で生ゴミを分解する処理方法で有ります。本発明に使用される
多孔質セラミックの製造について述べますと、酸化珪素が３９％〜４６％に成るように配合し、該多孔質セラミックの焼成過程において、焼成開始〜９００度まで酸化焼成を行い、９００度〜１５００度まで還元焼成した事が特徴である多孔質セラミック化合物の製造方法が好ましい。
加えて、セラミック化合物の多孔質無数孔に土壌から採取したバチルス菌４種類２３種を複合バイオ生物を生息使用する方法を採用する事で、該バチルス菌が生ゴミを分解して地球に優しい処理方法と成る訳です。
【発明の効果】
【０００５】本発明に使用する焼成したセラミック多孔質化合物は
１）ＳｉＯ２４５％（有効珪酸４４％）は殆どの鉄、マンガン，苦土、カルシウムなど殆どのミネラル（鉱物・無機要素）を含み、その成分を微量ずつゆっくりと溶出し続けることで、製品自体のＰＨも中性で土壌のＰＨにも悪影響を与えない。
２）Ｃｄ、ＣＮ、Ｐｂ、Ｃｒ６＋  、Ａｓ，ＴーＨｇ、ＲーＨｇは不検出であった。
３〕本発明に使用するセラミックは直径２０〜１５０μｍ    の毛管孔隙を持つ多孔質性状で、微生物の住屋に成ります。粒状品の仮比重は１．０〜１．２、真比重は２．３〜２．６、保水力は（ＰＨ１．５〜４．２）は約５％。
４）本発明に使用する高分子菌及びセルローズ菌の分解能は、２４時間以内に分解するものは
枝豆、寒天、キャベツの芯、食パン、トウモロコシの芯、豆腐、長ネギ、ニンジン、ホウレン草、焼きソバメン、牛肉、豚肉、鶏肉、マグロ赤身、煮干し、アサリの貝殻、蟹の殻、蜜柑の皮、林檎の皮、バナナの皮、茶の葉、牛乳パック、コーヒフイルター、テイパック、固めた食用油、焼きソバ容器、野菜・果物パック、桜の落ち葉、熊笹の葉、竹皮、芝、発泡スチロール、コピ−用紙、新聞紙、ダンボール、注射器包装袋、ネガフィルム、タバコの吸い殻、木材のチップ、タオル、脱脂綿、プラスチックシャーレ、プラスチックピペット
【発明の実施を最良にする為の形態】
【０００６】１）セラミック多孔質（主原料アルミナ）及び多孔質セラミック（主原料珪石）の焼成過程において９００℃までは酸化焼成、９００℃を越え１５００℃までは還元焼成で製造している。
２）成分
珪酸、アルミニウム、カルシウム等１６種の鉱物質成分が含有されている。
３）水での溶出性
水ではごくわずかの溶出性です。
４）微生物は呼吸によって二酸化炭素を長期間排出し続けます。
４）本発明のセラミックは、他の競合品に較べ１００倍以上の可溶性珪酸量を有している。
本発明品    １２．１；２％くえん酸に溶解する珪酸ＳｉＯ２ｇ（１００ｇ）
ポラ土０．００７３    ポーラスストーン  ０．１１
本発明品    ２６．７；０．５Ｍ塩酸に溶解する珪酸ＳｉＯ２ｇ（１００ｇ）
イソライト  ０．０２    ポーラスストン  ０．２６
【０００７】  セラミックは珪酸含量が高くなると不溶性に、低く成ると可溶性に成ります。低くなり過ぎると、水溶性部分が多くなり持続性がない。
本発明のセラミックはちょうど良い珪酸含量（結合状態）です。
図１及び図２は中央大学安藤教授の固体の珪酸化合物の分子構造を表す図です。図の１が珪素  Ｓｉ４＋、２が酸素Ｏ２−、３がアルミナ  Ａｌ３＋です。珪素１、酸素２、アルミナ３の鎖のようにつながっている。４のカルシウム  Ｃａ２＋、５のマグネシウム  Ｍｇ２＋等はこの鎖の中に封じこめられている形になっています。珪酸含量が高くなればなる程溶けにくくなります。低くなればなる程溶けやすく成ります。
砂は珪酸含量が高いので図２のように無限につながってとけない訳です。本発明のセラミックは鎖の平均連鎖数が３〜３．５位で図１のような連結の仕方でじわじわとゆっくり溶けてゆく訳です。
【０００８】  本発明に使用するセラミックはＳｉＯ２  ４０〜４５％で多孔質の資材で、保水力、保肥力も有すると共に、Ａｌ２Ｏ３  １３〜１７、ＣａＯ  ３７〜４１  の他に鉄、マンガン、苦土など殆どの鉱物質（無機物質）を含んでおり、その成分を微量ずつ、ゆっくりと長く溶出し続けることで、ゴミ野菜の分解菌の保育・保存状態を良好に保つ事はもちろん、製品自体のＰＨは中性で、もちろんのこと土壌ＰＨにも悪影響を与えない。
【０００９】  本発明のセラミックは直径２０〜１５０μｍの毛管孔隙を持つ多孔質の性状で、微生物の住処に成り得ます。又内部にも穴が存在しており、表面が溶け出しても、中から穴が現れてきます。
図３は、本発明のセラミックの表面の穴の状況を示す５０倍の顕微鏡写真です。図４は内部の穴の状況を示す４０倍の顕微鏡写真です。
図５は本発明のセラミックの表面の穴の状況を示す１００倍の顕微鏡写真です。図６は内部の穴の状況を示す１００倍の顕微鏡写真です。
又、本発明のセラミックの粒状品の  見掛け比重は１．０〜１．２で、真比重は２．３〜２．６で、植物に有効に吸収される水分の保水力は約５％です。
【００１０】  セラミックは多孔質で作られ、生ゴミを分解する菌の床として使用される。無数の穴の中に複合バイオが生息していて、生ゴミ等が接触すると、栄養源として菌床に棲息する複合バイオが急速に繁殖し、生ゴミ等はセルローズ化して「アミノ酸」「脂肪酸」などに分解される。セルローズは自然界に最も多く存在する多糖であり、分解されたものは「水蒸気」「二酸化炭素」等へ変化し、最終的にはその構成物の殆どが水分と気体（炭酸ガス）に成ります。
換言すれば、自然界におけるバイオの有機物の浄化方法を再現した画期的な処理方法が本発明の「バイオ」の分解消滅処理方法です。
【００１１】  本発明のゴミ処理微生物の適正温度について述べますと、
最適温度は２５℃〜５０℃で
０℃〜１５℃  及び  ６０℃〜１００℃以上  休眠状態  です。
【００１２】  本発明に用いるバチルス菌は土壌から採集したもので、４種類２３種を均衡良く混合した発酵合成複合菌が効果ある事に注目して本発明に到達したものであります。
微生物にとって必要な事は増殖に快適な環境を整える事が必要です。
１）快適な住居    ２）快適な温度    ３）快適な湿度    ４）快適な食事
２）快適な補助物資
【００１３】  〔０００５〕において、４３種類の物品の名前を記しましたが、２４時間以上かかるが分解するものとしましては
卵の包装容器、チュウブ容器、ペットボトル、松の落ち葉、竹の断片、サランラップ、ゴミ袋、ポリ袋、フィルム容器、郵便物包装袋、ベニヤ板、割箸、等
【図面の簡単な説明】
【００１４】
【図１】  図１は本発明のセラミックの模式図。
【図２】  図２は砂の模式図。
【図３】  図３は本発明のセラミックの表面の穴の状況の５０倍の顕微鏡写真図。
【図４】  図４は本発明のセラミックの内部の穴の状況の４０倍の顕微鏡写真図。
【図５】  図５は本発明のセラミックの表面の穴の状況の１００倍の顕微鏡写真図。
【図６】  図６は本発明のセラミックの内部の穴の状況の１００倍の顕微鏡写真図。
【符号の簡単な説明】
【００１５】１    Ｓｉ４＋  珪素を表す構造模型
２    Ｏ２−  酸素を表す構造模型
３    Ａｌ３＋  アルミナを表す構造模型
４    Ｃａ２＋  カルシウムを表す模型構造
５    Ｍｇ２＋  マグネシウムを表す模型構造
６    セラミックの孔
７    セラミックの骨格部分
【図１】
2008036616.tif 000003
【図２】
2008036616.tif 000004
【図３】
2008036616.tif 000005
【図４】
2008036616.tif 000006
【図５】
2008036616.tif 000007
【図６】
2008036616.tif 000008